(57)【要約】  本発明は、厚みが５５μｍ以下のＰＶＡフィルムであって、凹凸が０．０１〜１０ｍｍの周期でフィルムの流れ方向に略直線状に１０ｃｍ以上にわたり配列してなる破線スジが、フィルムの幅方向１ｍあたり５本以下である、ＰＶＡフィルム；および、厚みが５５μｍ以下のＰＶＡフィルムの製造方法であって、回転軸が互いに平行な複数の乾燥ロールを備える製膜装置を使用し、当該製膜装置の第１乾燥ロール上にＰＶＡを含む製膜原液を膜状に吐出して乾燥し、それに続く第２乾燥ロール以降の乾燥ロールで更に乾燥してＰＶＡフィルムを製膜する際に、製膜原液の吐出速度（Ｓ０）を２．５〜５．０ｍ／分にする、製造方法に関する。【特許請求の範囲】
【請求項１】
厚みが５５μｍ以下のポリビニルアルコール系重合体フィルムであって、凹凸が０．０１〜１０ｍｍの周期でフィルムの流れ方向に略直線状に１０ｃｍ以上にわたり配列してなる破線スジが、フィルムの幅方向１ｍあたり５本以下である、ポリビニルアルコール系重合体フィルム。
【請求項２】
幅が２ｍ以上である、請求項１に記載のポリビニルアルコール系重合体フィルム。
【請求項３】
厚みが５５μｍ以下のポリビニルアルコール系重合体フィルムの製造方法であって、回転軸が互いに平行な複数の乾燥ロールを備える製膜装置を使用し、当該製膜装置の第１乾燥ロール上にポリビニルアルコール系重合体を含む製膜原液を膜状に吐出して乾燥し、それに続く第２乾燥ロール以降の乾燥ロールで更に乾燥してポリビニルアルコール系重合体フィルムを製膜する際に、製膜原液の吐出速度（Ｓ０）を２．５〜５．０ｍ／分にする、製造方法。
【請求項４】
製膜原液の吐出速度（Ｓ０）に対する第１乾燥ロールの周速（Ｓ１）の比（Ｓ１／Ｓ０）を７以下にする、請求項３に記載の製造方法。
【請求項５】
幅が２ｍ以上のポリビニルアルコール系重合体フィルムの製造方法である、請求項３または４に記載の製造方法。
【請求項６】
請求項１または２に記載のポリビニルアルコール系重合体フィルムから製造した光学フィルム。
【請求項７】
偏光フィルムである、請求項６に記載の光学フィルム。
【請求項８】
請求項１または２に記載のポリビニルアルコール系重合体フィルムを用いて一軸延伸する工程を有する、光学フィルムの製造方法。
【請求項９】
偏光フィルムの製造方法である、請求項８に記載の製造方法。
【発明の詳細な説明】
【技術分野】
【０００１】
本発明は、光学的欠陥の少ない偏光フィルム等の光学フィルムを製造することのできる薄型のポリビニルアルコール系重合体フィルム（以下、「ポリビニルアルコール系重合体」を「ＰＶＡ」と略記することがある）とその製造方法、当該ＰＶＡフィルムから製造した偏光フィルム等の光学フィルム、および、当該光学フィルムの製造方法に関する。
【背景技術】
【０００２】
光の透過および遮蔽機能を有する偏光板は、光のスイッチング機能を有する液晶などとともに、液晶ディスプレイ（ＬＣＤ）の重要な構成要素の１つである。ＬＣＤは、電卓および腕時計等の小型機器、ノートパソコン、液晶モニター、液晶カラープロジェクター、液晶テレビ、車載用ナビゲーションシステム、携帯電話、タブレット端末、屋内外で用いられる計測機器などの広範囲において用いられるようになっている。これらＬＣＤの適用分野のうち液晶テレビや液晶モニターなどでは大画面化に加えて薄型化が進んでいる。また近年、普及が目覚しいタブレット端末においても薄型化が進んでいる。ＬＣＤの薄型化を達成するための手段としてＬＣＤに用いられるガラスを薄型化することが挙げられるが、これに伴う偏光板の収縮応力によるガラスの反りの問題を解消する観点から、偏光板にも薄型化が求められている。【０００３】
偏光板は、一般に、ＰＶＡフィルムに染色および一軸延伸を施して偏光フィルムを製造した後、その偏光フィルムの表面に、三酢酸セルロース（ＴＡＣ）フィルムなどの保護膜を貼り合わせることによって製造される。したがって偏光板の薄型化を達成するために、より薄いＰＶＡフィルムを用いて薄型の偏光フィルムを製造することが求められており、具体的なＰＶＡフィルムの厚みについて、５５μｍ以下、さらには３０μｍ以下とすることが求められている。【０００４】
これまでにＰＶＡフィルムを製造するための様々な方法が知られている。例えば、ＰＶＡを含有する製膜原料を、ドラム製膜機の回転するドラム上またはベルト式製膜機の走行するベルト上に吐出して乾燥してＰＶＡフィルムを製造する際に、ドラムまたはベルトの速度と製膜原料の吐出速度との速度比を１〜５とすることによって、大面積においても厚みが均一で平滑性に優れたＰＶＡフィルムを製造することができることが知られている（特許文献１参照）。具体的に特許文献１には、当該方法によって、厚みが７５μｍ程度で厚み斑が１．６〜３．０μｍ程度のＰＶＡフィルムを製造したことが記載されている。
【先行技術文献】
【特許文献】
【０００５】
【特許文献１】特開２００２−７９５３０号公報
【発明の概要】
【発明が解決しようとする課題】
【０００６】
上記のとおり、より薄型のＰＶＡフィルムが求められているが、従来の製膜方法によって単純に薄型のＰＶＡフィルムを製膜した場合には、フィルムの流れ方向に沿ってナノメートルオーダーの凹凸が複数配列した破線状のスジ（破線スジ）が多数発生するという新たな問題が生じる。本発明者らは、このような破線スジが多数存在する従来の薄型のＰＶＡフィルムを用いると、得られる光学フィルムにおいて光学的欠陥が多発することを認識した。【０００７】
そこで本発明は、光学的欠陥の少ない偏光フィルム等の光学フィルムを製造することのできる薄型のＰＶＡフィルムを提供することを目的とする。また本発明は当該ＰＶＡフィルムから製造した光学的欠陥の少ない光学フィルムを提供することを目的とする。
【課題を解決するための手段】
【０００８】
上記の目的を達成すべく本発明者らが鋭意検討した結果、薄型のＰＶＡフィルムを用いて偏光フィルム等の光学フィルムを製造する際に、当該ＰＶＡフィルムにおける破線スジの本数を特定数値以下にすることにより、光学的欠陥の少ない光学フィルムが容易に得られることを見出した。またこれと併せて、回転軸が互いに平行な複数の乾燥ロールを備える製膜装置を使用し、当該製膜装置の最上流側に位置する第１乾燥ロール上にＰＶＡを含む製膜原液を膜状に吐出して乾燥し、当該第１乾燥ロールの下流側に続く第２乾燥ロール以降の乾燥ロールで更に乾燥して薄型のＰＶＡフィルムを製造する際に、製膜原液の吐出速度（Ｓ０）を特定の範囲にすることにより、破線スジの本数の少ない従来にない薄型のＰＶＡフィルムを円滑に連続して製造することができることを見出した。本発明者らはこれらの知見に基づいて、さらに検討を重ねて本発明を完成させた。【０００９】
すなわち、本発明は、
［１］厚みが５５μｍ以下のＰＶＡフィルムであって、凹凸が０．０１〜１０ｍｍの周期でフィルムの流れ方向に略直線状に１０ｃｍ以上にわたり配列してなる破線スジが、フィルムの幅方向１ｍあたり５本以下である、ＰＶＡフィルム；
［２］幅が２ｍ以上である、上記［１］のＰＶＡフィルム；
［３］厚みが５５μｍ以下のＰＶＡフィルムの製造方法であって、回転軸が互いに平行な複数の乾燥ロールを備える製膜装置を使用し、当該製膜装置の第１乾燥ロール上にＰＶＡを含む製膜原液を膜状に吐出して乾燥し、それに続く第２乾燥ロール以降の乾燥ロールで更に乾燥してＰＶＡフィルムを製膜する際に、製膜原液の吐出速度（Ｓ０）を２．５〜５．０ｍ／分にする、製造方法；
［４］製膜原液の吐出速度（Ｓ０）に対する第１乾燥ロールの周速（Ｓ１）の比（Ｓ１／Ｓ０）を７以下にする、上記［３］の製造方法；
［５］幅が２ｍ以上のＰＶＡフィルムの製造方法である、上記［３］または［４］の製造方法；
［６］上記［１］または［２］のＰＶＡフィルムから製造した光学フィルム；
［７］偏光フィルムである、上記［６］の光学フィルム；
［８］上記［１］または［２］のＰＶＡフィルムを用いて一軸延伸する工程を有する、光学フィルムの製造方法；
［９］偏光フィルムの製造方法である、上記［８］の製造方法；
に関する。
【発明の効果】
【００１０】
本発明によれば、光学的欠陥の少ない偏光フィルム等の光学フィルムを製造することのできる薄型のＰＶＡフィルムとその製造方法、当該ＰＶＡフィルムから製造した光学的欠陥の少ない光学フィルム、および、当該光学フィルムの製造方法が提供される。
【発明を実施するための形態】
【００１１】
以下、本発明について詳細に説明する。
［ＰＶＡフィルム］
本発明のＰＶＡフィルムは、厚みが５５μｍ以下であり、且つ、凹凸が０．０１〜１０ｍｍの周期でフィルムの流れ方向に略直線状に１０ｃｍ以上にわたり配列してなる破線スジが、フィルムの幅方向１ｍあたり５本以下である。
【００１２】
本発明においてその本数を規定する破線スジは、上記のとおり、凹凸が０．０１〜１０ｍｍの周期でフィルムの流れ方向に略直線状に１０ｃｍ以上にわたり配列してなるものである。通常、破線スジは、フィルムの流れ方向に沿って発生し１本の破線スジの長さは１０ｃｍをはるかに超えるが、本明細書では、長さが１０ｃｍ未満であって破線スジとはいいにくい欠点と区別するため、便宜上、長さが１０ｃｍ以上のもの（凹凸が上記周期でフィルムの流れ方向に略直線状に１０ｃｍ以上にわたり配列してなるもの）を破線スジとして取り扱うこととする。
【００１３】
上記の凹凸の種類に特に制限はなく、例えば、フィルム面から突出した凸部が配列することによって、結果として凹凸を形成しているもの；フィルム面から窪んだ凹部が配列することによって、結果として凹凸を形成しているもの；フィルム面から突出した凸部とフィルム面から窪んだ凹部とがそれぞれ交互に配列することによって、結果として凹凸を形成しているもの；などが挙げられる。
【００１４】
上記の破線スジは、凹凸が０．０１〜１０ｍｍの周期でフィルムの流れ方向に略直線状に１０ｃｍ以上にわたり配列してなる。ここで、当該周期とは、１組の凹凸（隣り合う１つの凹部と１つの凸部の組）についてのフィルムの流れ方向の長さを意味し、上記の破線スジにおいては、対象とする凹凸の全てにおいて当該周期が０．０１〜１０ｍｍの範囲内にある。当該周期は、例えば、０．１〜５ｍｍの範囲内であってもよく、更には０．２〜１ｍｍの範囲内であってもよい。
【００１５】
上記の破線スジを構成する一組の凹凸において、高さが一番高くなる箇所と、高さが一番低くなる箇所とにおける厚みの高低差は、多くの場合、１〜５００ｎｍの範囲内であり、例えば、１０〜３００ｎｍの範囲内、更には２０〜１００ｎｍの範囲内、特に３０〜９０ｎｍの範囲内であってもよい。
【００１６】
上記の破線スジの本数は、対象とするＰＶＡフィルムについて、流れ方向の任意の一箇所を通過する幅方向の直線上において、当該直線を横切る上記破線スジの本数を、幅方向全体にわたって計測した後に、その本数を当該ＰＶＡフィルムの幅（単位：ｍ）で除すことによって幅１ｍあたりの本数として求めることができる。ここで、破線スジは、例えば、走査型白色干渉顕微鏡などによってその存在を確認することができる。破線スジの本数は、具体的には実施例において後述する方法により求めることができる。
【００１７】
本発明のＰＶＡフィルムは、上記の破線スジがフィルムの幅方向１ｍあたりの本数として、５本以下であることが必要であり、３本以下であることが好ましく、２本以下であることがより好ましく、１．５本以下、更には１本以下であってもよい。破線スジの本数が上記範囲にあることにより、光学的欠陥の少ない光学フィルムが容易に得られる。一方、５５μｍ以下の薄いＰＶＡフィルムにおいて、破線スジの本数が幅方向１ｍあたり０．０５本未満になるように運転条件を調整した場合、光学フィルムのスジ状の光学的欠陥は少ないが、理由は必ずしも明確ではないがフィルムに厚み斑などの問題を生じやすい傾向がある。そのため、破線スジの本数は幅方向１ｍあたり０．０５本以上であることが好ましく、０．１０本以上であることがより好ましく、０．１５本以上であることが更に好ましく、０．２０本以上であることが最も好ましい。
【００１８】
ＰＶＡフィルムを形成するＰＶＡとしては、例えば、ビニルエステルを重合して得られるポリビニルエステルをけん化して得られるＰＶＡ（未変性ＰＶＡ）、ＰＶＡの主鎖にコモノマーをグラフト共重合させた変性ＰＶＡ、ビニルエステルとコモノマーを共重合させた変性ポリビニルエステルをけん化することにより製造した変性ＰＶＡ、未変性ＰＶＡまたは変性ＰＶＡの水酸基の一部をホルマリン、ブチルアルデヒド、ベンズアルデヒドなどのアルデヒド類で架橋したいわゆるポリビニルアセタール樹脂などを挙げることができる。
ＰＶＡフィルムを形成するＰＶＡが変性ＰＶＡである場合は、ＰＶＡにおける変性量は１５モル％以下であることが好ましく、５モル％以下であることがより好ましい。
【００１９】
ＰＶＡの製造に用いられる前記のビニルエステルとしては、例えば、酢酸ビニル、ギ酸ビニル、ラウリン酸ビニル、プロピオン酸ビニル、酪酸ビニル、ピバリン酸ビニル、バーサティック酸ビニル、ステアリン酸ビニル、安息香酸ビニルなどを挙げることができる。これらのビニルエステルは、単独でまたは組み合わせて使用することができる。これらのビニルエステルのうち、酢酸ビニルが生産性の観点から好ましい。
【００２０】
また、前記したコモノマーとしては、例えば、エチレン、プロピレン、１−ブテン、イソブテンなどの炭素数２〜３０のオレフィン類（α−オレフィンなど）；アクリル酸またはその塩；アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸２−エチルヘキシル、アクリル酸ドデシル、アクリル酸オクタデシル等のアクリル酸エステル類（例えば、アクリル酸の炭素数１〜１８アルキルエステル等）；メタクリル酸またはその塩；メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸２−エチルヘキシル、メタクリル酸ドデシル、メタクリル酸オクタデシル等のメタクリル酸エステル類（例えば、メタクリル酸の炭素数１〜１８アルキルエステル等）；アクリルアミド、Ｎ−メチルアクリルアミド、Ｎ−エチルアクリルアミド、Ｎ，Ｎ−ジメチルアクリルアミド、ジアセトンアクリルアミド、アクリルアミドプロパンスルホン酸またはその塩、アクリルアミドプロピルジメチルアミンまたはその塩、Ｎ−メチロールアクリルアミドまたはその誘導体等のアクリルアミド誘導体；メタクリルアミド、Ｎ−メチルメタクリルアミド、Ｎ−エチルメタクリルアミド、メタクリルアミドプロパンスルホン酸またはその塩、メタクリルアミドプロピルジメチルアミンまたはその塩、Ｎ−メチロールメタクリルアミドまたはその誘導体等のメタクリルアミド誘導体；Ｎ−ビニルホルムアミド、Ｎ−ビニルアセトアミド、Ｎ−ビニルピロリドン等のＮ−ビニルアミド類；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテル等のビニルエーテル類；アクリロニトリル、メタクリロニトリル等のニトリル類；塩化ビニル、塩化ビニリデン、フッ化ビニル、フッ化ビニリデン等のハロゲン化ビニル類；酢酸アリル、塩化アリル等のアリル化合物；マレイン酸、イタコン酸等の不飽和ジカルボン酸、その塩またはそのエステル等の誘導体；ビニルトリメトキシシラン等のビニルシリル化合物；酢酸イソプロペニル；不飽和スルホン酸またはその誘導体などを挙げることができる。これらの中でもα−オレフィンが好ましく、特にエチレンが好ましい。
【００２１】
ＰＶＡの平均重合度は、得られる偏光フィルムの偏光性能および耐久性などの点から、１，０００以上が好ましく、１，５００以上がより好ましく、２，０００以上が更に好ましい。一方、ＰＶＡの平均重合度の上限について、均質なＰＶＡフィルムの製造の容易性、延伸性などの点から、当該平均重合度は８，０００以下が好ましく、特に６，０００以下が好ましい。
ここで、本明細書におけるＰＶＡの「平均重合度」とは、ＪＩＳ  Ｋ６７２６−１９９４に準じて測定される平均重合度をいい、ＰＶＡを再けん化し、精製した後に３０℃の水中で測定した極限粘度から求められる。
【００２２】
ＰＶＡのけん化度は、得られる偏光フィルムの偏光性能および耐久性などの点から、９５．０モル％以上が好ましく、９８．０モル％以上がより好ましく、９９．０モル％以上が更に好ましい。
ここで、本明細書におけるＰＶＡの「けん化度」とは、けん化によりビニルアルコール単位に変換され得る構造単位（典型的にはビニルエステル単位）とビニルアルコール単位との合計モル数に対して当該ビニルアルコール単位のモル数が占める割合（モル％）をいう。ＰＶＡのけん化度は、ＪＩＳ  Ｋ６７２６−１９９４の記載に準じて測定することができる。
【００２３】
ＰＶＡフィルムを構成するＰＶＡは、１種のＰＶＡであってもよいし、平均重合度、けん化度、変性度などのうちの１つまたは２つ以上が互いに異なる２種以上のＰＶＡであってもよい。ＰＶＡフィルムにおけるＰＶＡの含有率は、５０〜１００質量％の範囲内であることが好ましく、８０〜１００質量％の範囲内であることがより好ましく、８５〜１００質量％の範囲内であることが更に好ましい。
【００２４】
ＰＶＡフィルムは衝撃強度等の機械的物性、二次加工時の工程通過性や延伸性を向上させることができることなどから可塑剤を含むことが好ましい。好ましい可塑剤としては多価アルコールが挙げられ、具体的には、例えば、エチレングリコール、グリセリン、ジグリセリン、プロピレングリコール、ジエチレングリコール、トリエチレングリコール、テトラエチレングリコール、トリメチロールプロパン等が挙げられる。ＰＶＡフィルムは、これらの可塑剤の１種または２種以上を含むことができる。これらの可塑剤の中でも、ＰＶＡフィルムを延伸して使用する際における延伸性向上効果などの観点から、グリセリン、ジグリセリンおよびエチレングリコールのうちの１種または２種以上が好ましく使用され、グリセリンがより好ましく使用される。
【００２５】
ＰＶＡフィルムにおける可塑剤の含有量は、ＰＶＡフィルムに含まれるＰＶＡ１００質量部に対して、１質量部以上であることが好ましく、３質量部以上であることがより好ましく、５質量部以上であることがさらに好ましく、また、３０質量部以下であることが好ましく、２０質量部以下であることがより好ましく、１５質量部以下であることがさらに好ましい。当該含有量が１質量部以上であることによりＰＶＡフィルムの延伸性をより向上させることができる。一方、当該含有量が３０質量部以下であることにより、ＰＶＡフィルムが柔軟になりすぎて取り扱い性が低下するのを防止することができる。
【００２６】
ＰＶＡフィルムは、その取り扱い性や、またＰＶＡフィルムを製造する際の製膜装置からの剥離性の向上などの観点から界面活性剤を含むことが好ましい。界面活性剤の種類に特に制限はなく、例えば、アニオン系界面活性剤、ノニオン系界面活性剤などが挙げられる。
【００２７】
アニオン系界面活性剤としては、例えば、ラウリン酸カリウム等のカルボン酸型；オクチルサルフェート等の硫酸エステル型；ドデシルベンゼンスルホネート等のスルホン酸型などが挙げられる。
【００２８】
ノニオン系界面活性剤としては、例えば、ポリオキシエチレンラウリルエーテル、ポリオキシエチレンオレイルエーテル等のアルキルエーテル型；ポリオキシエチレンオクチルフェニルエーテル等のアルキルフェニルエーテル型；ポリオキシエチレンラウレート等のアルキルエステル型；ポリオキシエチレンラウリルアミノエーテル等のアルキルアミン型；ポリオキシエチレンラウリン酸アミド等のアルキルアミド型；ポリオキシエチレンポリオキシプロピレンエーテル等のポリプロピレングリコールエーテル型；ラウリン酸ジエタノールアミド、オレイン酸ジエタノールアミド等のアルカノールアミド型；ポリオキシアルキレンアリルフェニルエーテル等のアリルフェニルエーテル型などが挙げられる。
【００２９】
ＰＶＡフィルムは、これらの界面活性剤の１種または２種以上を含むことができる。これらの界面活性剤の中でも、製膜時の膜面異常の低減効果に優れることなどから、ノニオン系界面活性剤が好ましく、特にアルカノールアミド型の界面活性剤がより好ましく、脂肪族カルボン酸（例えば、炭素数８〜３０の飽和または不飽和脂肪族カルボン酸など）のジアルカノールアミド（例えば、ジエタノールアミド等）が更に好ましい。
【００３０】
ＰＶＡフィルムにおける界面活性剤の含有量は、ＰＶＡフィルムの取り扱い性や、またＰＶＡフィルムを製造する際の製膜装置からの剥離性がより向上し、またブロッキングの発生を低減することができることから、ＰＶＡ１００質量部に対して、０．０１質量部以上であることが好ましく、０．０２質量部以上であることがより好ましく、０．０５質量部以上であることが更に好ましく、また、１質量部以下であることが好ましく、０．５質量部以下であることがより好ましく、０．３質量部以下であることが更に好ましい。
【００３１】
ＰＶＡフィルムは、必要に応じて、酸化防止剤、紫外線吸収剤、滑剤、着色剤、防腐剤、防黴剤、上記した成分以外の他の高分子化合物、水分などの他の成分を更に含んでいてもよい。ＰＶＡフィルムはこれらの他の成分の１種または２種以上を含むことができる。
【００３２】
薄型の光学フィルム（偏光フィルム等）を製造することができることから、ＰＶＡフィルムの厚みは、５５μｍ以下であることが必要であり、４０μｍ以下であることが好ましく、また、３０μｍ以下、さらには２０μｍ以下であってもよい。より薄型のＰＶＡフィルムにおいて破線スジがより問題となりやすく、このような厚みを有するＰＶＡフィルムにおいて本発明の効果が特に顕著に奏される。一方、ＰＶＡフィルムの厚みの下限に特に制限はないが、ＰＶＡフィルムの取り扱い性、光学フィルム製造時の工程通過性、得られる光学フィルムの光学性能（偏光フィルムの偏光性能等）などを考慮すると、当該厚みは３μｍ以上であることが好ましく、５μｍ以上であることがより好ましく、１０μｍ以上であることがさらに好ましい。ＰＶＡフィルムの厚みは、任意の５箇所の厚みを測定しその平均値として求めることができる。
【００３３】
ＰＶＡフィルムの形状は特に制限されないが、より均一なＰＶＡフィルムを連続して円滑に製造することができるとともに、それを用いて偏光フィルム等の光学フィルムを製造する場合などにおいても連続して使用することができることから長尺のフィルムであることが好ましい。長尺のフィルムは、円筒状のコアに巻き取るなどしてフィルムロールの形態とすることが好ましい。長尺のフィルムである際においてＰＶＡフィルムの長さ（流れ方向の長さ）は特に制限されず、用途などに応じて適宜設定することができるが、フィルムロールから連続的に巻き出して使用する場合などにおいてＰＶＡフィルムの長さがより長いほどフィルムロールを切り替える際のロスを減らすことができることから、当該長さは５００ｍ以上であることが好ましく、１，０００ｍ以上であることがより好ましく、５，０００ｍ以上であることが更に好ましく、８，０００ｍ以上であることが特に好ましい。当該長さの上限に特に制限はないが、当該長さは例えば３０，０００ｍ以下とすることができる。
【００３４】
ＰＶＡフィルムの形態に特に制限はなく、単層の形態（単層フィルム）であっても、あるいは、例えば熱可塑性樹脂フィルム上にコート法などによって形成されたＰＶＡフィルムのように積層体の形態であっても、どちらでもよいが、本発明の効果がより一層顕著に奏される点、積層（コート等）作業の煩雑さ・熱可塑性樹脂フィルムのコストなどの観点から単層の形態が好ましい。
【００３５】
ＰＶＡフィルムの幅は特に制限されず、ＰＶＡフィルムや、それから製造される偏光フィルム等の光学フィルムの用途などに応じて適宜設定することができるが、近年、液晶テレビや液晶モニターの大画面化が進んでいる点から、ＰＶＡフィルムの幅を２ｍ以上、より好ましくは３ｍ以上、さらに好ましくは４ｍ以上にしておくと、これらの用途に好適である。一方、ＰＶＡフィルムの幅があまりに大きすぎると実用化されている装置で光学フィルムを製造する場合に一軸延伸を均一に行うことが困難になりやすいので、ＰＶＡフィルムの幅は７ｍ以下であることが好ましい。
【００３６】
［ＰＶＡフィルムの製造方法］
本発明のＰＶＡフィルムの製法は特に限定されないが、以下の本発明の製造方法によれば、本発明のＰＶＡフィルムを円滑に連続して製造することができる。
【００３７】
すなわち、厚みが５５μｍ以下のＰＶＡフィルムを製造するための本発明の製造方法は、回転軸が互いに平行な複数の乾燥ロール（最上流側から下流側に向かって、順次、第１乾燥ロール、第２乾燥ロール・・・と称する）を備える製膜装置を使用し、当該製膜装置の第１乾燥ロール上にＰＶＡを含む製膜原液を膜状に吐出して乾燥し、それに続く第２乾燥ロール以降の乾燥ロールで更に乾燥してＰＶＡフィルムを製膜する際に、製膜原液の吐出速度（Ｓ０）を２．５〜５．０ｍ／分にする、製造方法である。
【００３８】
本発明の製造方法では、回転軸が互いに平行な複数の乾燥ロールを備える製膜装置を使用し、当該製膜装置の第１乾燥ロール上にＰＶＡを含む製膜原液を膜状に吐出して乾燥し、当該第１乾燥ロールの下流側に続く第２乾燥ロール以降の乾燥ロールで更に乾燥してＰＶＡフィルムを製膜する。当該製膜装置では、乾燥ロールの数は３個以上であることが好ましく、４個以上であることがより好ましく、５〜３０個であることが更に好ましい。
【００３９】
複数の乾燥ロールは、例えば、ニッケル、クロム、銅、鉄、ステンレススチールなどの金属から形成されていることが好ましく、特に乾燥ロールの表面が、腐食しにくく、しかも鏡面光沢を有する金属材料から形成されていることがより好ましい。また、乾燥ロールの耐久性を高めるために、ニッケル層、クロム層、ニッケル／クロム合金層などを単層または２層以上組み合わせてメッキした乾燥ロールを用いることがより好ましい。
【００４０】
第１乾燥ロールから最終乾燥ロールに至る過程におけるフィルムを乾燥する際の加熱方向について、フィルムをより均一に乾燥することができることから、フィルムの任意の部分において、第１乾燥ロールと接触する膜面（以下、「第１乾燥ロール接触面」ということがある）と、第１乾燥ロールと接触しない膜面（以下、「第１乾燥ロール非接触面」ということがある）とが、第１乾燥ロールから最終乾燥ロールまでの各乾燥ロールに交互に対向するように乾燥するのが好ましい。
【００４１】
製膜装置の第１乾燥ロール上にＰＶＡを含む製膜原液を膜状に吐出するにあたっては、例えば、Ｔ型スリットダイ、ホッパープレート、Ｉ−ダイ、リップコーターダイなどの既知の膜状吐出装置（膜状流延装置）を使用して、ＰＶＡを含む製膜原液を第１乾燥ロール上に膜状に吐出（流延）すればよい。
【００４２】
製膜原液の吐出速度（Ｓ０）は２．５〜５．０ｍ／分であることが必要である。理論上、製膜原液の吐出速度（Ｓ０）を小さくする一方、製膜原液の吐出速度（Ｓ０）に対する第１乾燥ロールの周速（Ｓ１）の比（Ｓ１／Ｓ０）を大きくすることによっても、あるいはこれとは逆に、製膜原液の吐出速度（Ｓ０）を大きくする一方、製膜原液の吐出速度（Ｓ０）に対する第１乾燥ロールの周速（Ｓ１）の比（Ｓ１／Ｓ０）を小さくすることによっても、同じ厚みを有するＰＶＡフィルムを特定の生産速度で製造することができるが、本発明者らは、厚みが５５μｍ以下の薄型のＰＶＡフィルムを製造する際に製膜原液の吐出速度（Ｓ０）を上記の範囲にすることにより、薄型のＰＶＡフィルムにおいて特に問題となる破線スジの本数の少ない、従来にない薄型のＰＶＡフィルムを、円滑に連続して製造することができることを見出した。当該製膜原液の吐出速度（Ｓ０）は、破線スジの本数をより低減することができるなどの理由から、２．６ｍ／分以上であることが好ましく、２．７ｍ／分以上であることがより好ましく、２．８ｍ／分以上であることが更に好ましい。一方、当該製膜原液の吐出速度（Ｓ０）があまりに高すぎると、ＰＶＡフィルムを安定して製造するのが困難になる傾向があることから、当該製膜原液の吐出速度（Ｓ０）は、４．８ｍ／分以下であることが好ましく、４．５ｍ／分以下であることがより好ましく、４．２ｍ／分以下であることが更に好ましく、４．０ｍ／分以下であることが特に好ましい。なお、製膜原液の吐出速度（Ｓ０）とは製膜原液の流れ方向の線速度を意味し、膜状吐出装置から吐出される製膜原液の単位時間あたりの体積を、当該膜状吐出装置のスリット部の開口面積（膜状吐出装置のスリット幅とスリット開度の平均値との積）で除すことにより求めることができる。
【００４３】
ＰＶＡフィルムを含む製膜原液としては、ＰＶＡを液体媒体と混合して溶液にしたり、液体媒体などを含むＰＶＡペレットを溶融して溶融液にしたりすることなどによって調製することができる。
その際に用いる液体媒体としては、例えば、水、ジメチルスルホキシド、ジメチルホルムアミド、ジメチルアセトアミド、Ｎ−メチルピロリドン、エチレンジアミン、ジエチレントリアミンなどを挙げることができ、これらの液体媒体は、１種を単独で使用してもまたは２種以上を併用してもよい。これらの中でも水、ジメチルスルホキシド、または両者の混合物が好ましく用いられ、特に水がより好ましく用いられる。
【００４４】
製膜原液には、所望により、ＰＶＡフィルムの説明において上記したような、可塑剤、界面活性剤、他の成分などのうちの１種または２種以上を上記した量で配合するのが好ましい。
【００４５】
ＰＶＡフィルムの製造に用いる製膜原液の揮発分率は、５０〜９０質量％の範囲内であることが好ましく、５５〜８０質量％の範囲内であることがより好ましく、６０〜７５質量％の範囲内であることが更に好ましい。製膜原液の揮発分率があまりに低すぎると、製膜原液の粘度が高くなりすぎて濾過や脱泡が困難になったり、製膜自体が困難になったりする場合がある。一方、製膜原液の揮発分率があまりに高すぎると、粘度が低くなりすぎてＰＶＡフィルムの厚みの均一性が損なわれる場合がある。
ここで、本明細書における「製膜原液の揮発分率」とは、下記の式［Ｉ］により求めた揮発分率をいう。
製膜原液の揮発分率（質量％）＝｛（Ｗａ−Ｗｂ）／Ｗａ｝×１００      ［Ｉ］
（式中、Ｗａは製膜原液の質量（ｇ）を表し、ＷｂはＷａ（ｇ）の製膜原液を１０５℃の電熱乾燥機中で１６時間乾燥した時の質量（ｇ）を表す。）
【００４６】
第１乾燥ロールの表面温度は特に限定されないが、フィルムの乾燥の均一性、生産性などの観点から、７０〜１２０℃の範囲内であることが好ましく、８０〜１０５℃の範囲内であることがより好ましく、８５〜９５℃の範囲内であることが更に好ましい。
【００４７】
膜状に吐出された製膜原液の第１乾燥ロール上での乾燥は、第１乾燥ロールからの加熱のみによって行ってもよいが、第１乾燥ロールで加熱すると同時に第１乾燥ロール非接触面に熱風を吹き付けて、フィルムの両面から熱を与えて乾燥を行うことが、均一乾燥性、乾燥速度などの点から好ましい。
【００４８】
第１乾燥ロール上にあるフィルムの第１乾燥ロール非接触面に熱風を吹き付けるにあたっては、第１乾燥ロール非接触面の全領域に対して風速１〜１０ｍ／秒の熱風を吹き付けることが好ましく、風速２〜８ｍ／秒の熱風を吹き付けることがより好ましく、風速３〜８ｍ／秒の熱風を吹き付けることが更に好ましい。第１乾燥ロール非接触面に吹き付ける熱風の風速が小さすぎると、第１乾燥ロール上での乾燥時に水蒸気などの結露が発生し、その水滴がフィルムに滴下して最終的に得られるＰＶＡフィルムに欠点が生じるおそれがある。一方、第１乾燥ロール非接触面に吹き付ける熱風の風速が大きすぎると、最終的に得られるＰＶＡフィルムに厚み斑が発生し、それに伴って染色斑の発生などのトラブルが発生しやすくなる。
【００４９】
フィルムの第１乾燥ロール非接触面に吹き付ける熱風の温度は、乾燥効率、乾燥の均一性などの点から、５０〜１５０℃であることが好ましく、７０〜１２０℃であることがより好ましく、８０〜９５℃であることが更に好ましい。またフィルムの第１乾燥ロール非接触面に吹き付ける熱風の露点温度は５〜２０℃であることが好ましく、１０〜１５℃であることがより好ましい。
【００５０】
フィルムの第１乾燥ロール非接触面に熱風を吹き付けるための方式は特に制限されず、風速が均一で且つ温度が均一な熱風をフィルムの第１乾燥ロール非接触面、好ましくはその全体に均一に吹き付け得る方式のいずれもが採用でき、そのうちでもノズル方式、整流板方式またはそれらの組み合わせなどが好ましく採用される。フィルムの第１乾燥ロール非接触面への熱風の吹き付け方向は、第１乾燥ロール非接触面に対向する方向であっても、フィルムの第１乾燥ロール非接触面の円周形状にほぼ沿った方向（第１乾燥ロールのロール表面の円周にほぼ沿った方向）であっても、またはそれ以外の方向であってもよい。
【００５１】
また、第１乾燥ロール上でのフィルムの乾燥時に、乾燥によってフィルムから発生した揮発分と吹き付けた後の熱風を排気することが好ましい。排気の方法は特に制限されないが、フィルムの第１乾燥ロール非接触面に吹き付ける熱風の風速斑および温度斑が生じない排気方法を採用することが好ましい。
【００５２】
第１乾燥ロールの周速（Ｓ１）は、破線スジの本数をより低減することができ、また生産時の安定性などにも優れることから、１２〜３５ｍ／分の範囲内であることが好ましく、当該第１乾燥ロールの周速（Ｓ１）は、１５ｍ／分以上であることがより好ましく、また、３０ｍ／分以下であることがより好ましく、２８ｍ／分以下であることが更に好ましく、２６ｍ／分以下であることが特に好ましい。
【００５３】
製膜原液の吐出速度（Ｓ０）に対する第１乾燥ロールの周速（Ｓ１）の比（Ｓ１／Ｓ０）は、破線スジの本数をより低減することができ、また生産時の安定性などにも優れることから、７以下であることが好ましく、６．８以下であることがより好ましく、６．５以下であることが更に好ましく、６．３以下であることが特に好ましく、また、３を超えることが好ましく、５を超えることがより好ましく、５．２を超えることが更に好ましく、５．５を超えることが特に好ましく、６を超えることが最も好ましい。
【００５４】
第１乾燥ロール上に膜状に吐出された製膜原液は、第１乾燥ロール上で乾燥され、フィルムの揮発分率（第１乾燥ロールからの剥離時のフィルムの揮発分率）が、好ましくは５〜３０質量％、より好ましくは７〜２０質量％、更に好ましくは８〜１５質量％のときに第１乾燥ロールから剥離される。第１乾燥ロールからの剥離時のフィルムの揮発分率が５質量％以上であることにより、第１乾燥ロール接触面と第１乾燥ロール非接触面との間の乾燥速度の差が大きくなってフィルムがカールしやすくなるのを抑制することができる。また、第１乾燥ロールからの剥離時のフィルムの揮発分率が３０質量％以下であることにより、厚み斑が大きくなるのを抑制することができる。
ここで、本明細書における「フィルムの揮発分率」とは、下記の式［II］により求めた揮発分率をいう。
フィルムの揮発分率（質量％）＝｛（Ｗｃ−Ｗｄ）／Ｗｃ｝×１００      ［II］
（式中、Ｗｃはフィルムから採取したサンプルの質量（ｇ）を表し、ＷｄはＷｃ（ｇ）の前記サンプルを温度５０℃、圧力０．１ｋＰａ以下の真空乾燥機中に入れて４時間乾燥した時の質量（ｇ）を表す。）
【００５５】
第１乾燥ロール上で好ましくは揮発分率５〜３０質量％にまで乾燥したフィルムを第１乾燥ロールから剥離し、今度は、フィルムの第１乾燥ロール非接触面を第２乾燥ロールに対向させて、第２乾燥ロールでフィルムを乾燥するのが好ましい。
【００５６】
第２乾燥ロールで乾燥したフィルムは、第２乾燥ロールから剥離し、製膜装置に設けた乾燥ロールの数などに応じて、第３乾燥ロール、第４乾燥ロール、第５乾燥ロール、・・・などの複数の乾燥ロールによって順次乾燥すればよい。
【００５７】
第２乾燥ロールから最終乾燥ロールまでの各乾燥ロールの表面温度は、均一乾燥性、乾燥速度などの点から、４０℃以上であることが好ましく、４５℃以上であることがより好ましく、５０℃以上であることが更に好ましく、また、１００℃未満であることが好ましく、９０℃未満であることがより好ましく、８５℃未満であることが更に好ましく、８０℃未満であることが特に好ましい。
【００５８】
上記のようにして最終乾燥ロールでの乾燥を経たフィルムに対して、熱処理を施すことが好ましい。熱処理は熱処理ロールやその他の公知の熱処理装置を使用して行うことができる。熱処理ロールによって熱処理を施す場合、熱処理ロールは１本であっても複数本であってもどちらでもよい。
【００５９】
熱処理ロールの表面温度は、結晶化を適度に進行し耐熱水性に優れたＰＶＡフィルムが得られることから、９０℃以上であることが好ましく、１００℃以上であることがより好ましく、１１０℃以上であることが更に好ましい。また、得られるＰＶＡフィルムの延伸性を向上させる観点から、熱処理ロールの表面温度は１５０℃以下であることが好ましく、１４０℃以下であることがより好ましく、１３０℃以下であることが更に好ましい。
【００６０】
熱処理時間に特に制限はないが、目的とするＰＶＡフィルムをより円滑に製造することができることから、３〜６０秒間の範囲内であることが好ましく、５〜３０秒間の範囲内であることがより好ましい。
【００６１】
上記の製膜装置は、必要に応じて、熱風乾燥装置、調湿装置などを有していてもよい。
【００６２】
上記のようにして得られたフィルムは、必要に応じて、更に、調湿処理、フィルム両端部（耳部）のカットなどを行い、最後に所定の長さでロール状に巻き取ることにより本発明のＰＶＡフィルムとすることができる。
【００６３】
上記した一連の処理によって最終的に得られるＰＶＡフィルムの揮発分率は１〜５質量％の範囲内にあることが好ましく、２〜４質量％の範囲内にあることがより好ましい。
【００６４】
［ＰＶＡフィルムの用途］
本発明のＰＶＡフィルムの用途に特に制限はないが、本発明のＰＶＡフィルムによれば、光学的欠陥の少ない光学フィルムを製造することができることから、本発明のＰＶＡフィルムは、偏光フィルムや位相差フィルム等の光学フィルムを製造するための原反フィルムとして用いることが好ましい。このような光学フィルムは、例えば、本発明のＰＶＡフィルムを用いて一軸延伸などの処理を施すことにより製造することができる。
【００６５】
本発明のＰＶＡフィルムを原反フィルムとして用いて偏光フィルムを製造する際の方法は特に制限されず、従来から採用されているいずれの方法を採用してもよい。このような方法としては、例えば、ＰＶＡフィルムに対して染色および一軸延伸を施したり、染料を含有するＰＶＡフィルムに対して一軸延伸を施したりする方法が挙げられる。偏光フィルムを製造するためのより具体的な方法としては、本発明のＰＶＡフィルムに対して、染色、一軸延伸、固定処理、乾燥処理、更に必要に応じて熱処理を施す方法が挙げられる。染色と一軸延伸の順序は特に限定されず、一軸延伸の前に染色を行ってもよいし、一軸延伸と同時に染色を行ってもよいし、または一軸延伸の後に染色を行ってもよい。また、一軸延伸、染色などの工程は複数回繰り返してもよい。特に一軸延伸を２段以上に分けると均一な延伸を行いやすくなるため好ましい。なおＰＶＡフィルムが熱可塑性樹脂フィルム上に形成されているような積層体の形態を有する場合には、当該熱可塑性樹脂フィルムが積層された状態で一軸延伸を施すことにより、一軸延伸時の破断をより低減することができる。
【００６６】
ＰＶＡフィルムの染色に用いる染料としては、ヨウ素または二色性有機染料（例えば、ＤｉｒｅｃｔＢｌａｃｋ  １７、１９、１５４；ＤｉｒｅｃｔＢｒｏｗｎ  ４４、１０６、１９５、２１０、２２３；ＤｉｒｅｃｔＲｅｄ  ２、２３、２８、３１、３７、３９、７９、８１、２４０、２４２、２４７；ＤｉｒｅｃｔＢｌｕｅ  １、１５、２２、７８、９０、９８、１５１、１６８、２０２、２３６、２４９、２７０；ＤｉｒｅｃｔＶｉｏｌｅｔ  ９、１２、５１、９８；ＤｉｒｅｃｔＧｒｅｅｎ  １、８５；ＤｉｒｅｃｔＹｅｌｌｏｗ  ８、１２、４４、８６、８７；ＤｉｒｅｃｔＯｒａｎｇｅ  ２６、３９、１０６、１０７などの二色性染料）などが使用できる。これらの染料は、１種を単独でまたは２種以上を組み合わせて使用することができる。染色は、通常、ＰＶＡフィルムを上記染料を含有する溶液中に浸漬させることにより行うことができるが、その処理条件や処理方法は特に制限されるものではない。
【００６７】
ＰＶＡフィルムの一軸延伸は、湿式延伸法または乾熱延伸法のいずれで行ってもよいが、得られる偏光フィルムの性能および品質の安定性の観点から湿式延伸法が好ましい。湿式延伸法としては、ＰＶＡフィルムを、純水、添加剤や水性媒体等の各種成分を含む水溶液、または各種成分が分散した水分散液中で延伸する方法が挙げられ、湿式延伸法による一軸延伸方法の具体例としては、ホウ酸を含む温水中で一軸延伸する方法、前記した染料を含有する溶液中や後記固定処理浴中で一軸延伸する方法などが挙げられる。また、吸水後のＰＶＡフィルムを用いて空気中で一軸延伸してもよいし、その他の方法で一軸延伸してもよい。一軸延伸はＰＶＡフィルムの流れ方向に行うのが好ましい。
【００６８】
一軸延伸する際の延伸温度は特に限定されないが、湿式延伸する場合は好ましくは２０〜９０℃、より好ましくは２５〜７０℃、更に好ましくは３０〜６５℃の範囲内の温度が採用され、乾熱延伸する場合は好ましくは５０〜１８０℃の範囲内の温度が採用される。
【００６９】
一軸延伸の延伸倍率（多段で一軸延伸を行う場合は合計の延伸倍率）は、偏光性能の点からフィルムが切断する直前までできるだけ延伸することが好ましく、具体的には４倍以上であることが好ましく、５倍以上であることがより好ましく、５．５倍以上であることが更に好ましい。延伸倍率の上限はフィルムが破断しない限り特に制限はないが、均一な延伸を行うためには８．０倍以下であることが好ましい。
【００７０】
一軸延伸後のフィルム（偏光フィルム）の厚みは１〜３０μｍ、特に３〜２５μｍであることが好ましい。なお当該厚みは、任意の５箇所の厚みを測定しその平均値として求めることができる。
【００７１】
偏光フィルムの製造にあたっては、一軸延伸されたフィルムへの染料の吸着を強固にするために、固定処理を行うことが多い。固定処理は、ホウ酸および／またはホウ素化合物を添加した固定処理浴中にフィルムを浸漬する方法が一般に広く採用されている。その際に、必要に応じて処理浴中にヨウ素化合物を添加してもよい。
【００７２】
一軸延伸処理、または一軸延伸処理と固定処理を行ったフィルムを次いで乾燥処理（熱処理）するのが好ましい。乾燥処理（熱処理）の温度は３０〜１５０℃、特に５０〜１４０℃であることが好ましい。乾燥処理（熱処理）の温度が低すぎると、得られる偏光フィルムの寸法安定性が低下しやすくなり、一方、高すぎると染料の分解などに伴う偏光性能の低下が発生しやすくなる。
【００７３】
以上のようにして得られた偏光フィルムの両面または片面に、光学的に透明で、かつ機械的強度を有する保護膜を貼り合わせて偏光板にすることができる。その場合の保護膜としては、三酢酸セルロース（ＴＡＣ）フィルム、酢酸・酪酸セルロース（ＣＡＢ）フィルム、アクリル系フィルム、ポリエステル系フィルムなどが使用される。また、保護膜を貼り合わせるための接着剤としては、ＰＶＡ系接着剤やウレタン系接着剤などが一般に使用されており、そのうちでもＰＶＡ系接着剤が好ましく用いられる。
【００７４】
以上のようにして得られた偏光板は、アクリル系などの粘着剤を被覆した後、ガラス基板に貼り合わせて液晶ディスプレイ装置の部品として使用することができる。偏光板をガラス基板に貼り合わせる際に、位相差フィルム、視野角向上フィルム、輝度向上フィルムなどを同時に貼り合わせてもよい。
【実施例】
【００７５】
以下、実施例を挙げて本発明を具体的に説明するが、本発明はこれらにより何ら限定されるものではない。なお、以下の実施例、比較例および参考例において採用された各測定・評価方法を以下に示す。【００７６】
［破線スジの本数］
測定対象となるＰＶＡフィルムの任意の位置において、流れ方向６０ｃｍ×幅方向全体の区域を設定し、走査型白色干渉顕微鏡（「Ｎｅｗ  Ｖｉｅｗ」７３００、ＺＹＧＯ社製）を用いて破線スジであると思われるスジ状欠点近辺の厚みプロファイルを測定し、このスジ状欠点が本発明において規定する破線スジであるか否かを確認した。このようにして、上記区域部分において流れ方向の任意の一箇所を通過する幅方向の直線を横切る破線スジの本数を、当該直線の幅方向全体にわたって計測し、この本数をＰＶＡフィルムの幅で除すことによって、幅１ｍあたりの破線スジの本数を求めた。【００７７】
［偏光フィルムの光学的欠陥］
偏光フィルムを幅方向に適宜分割後、観察用偏光板（パラレルニコルに２枚重ねたもの、偏光度９９．９９％以上）の間に直交方向に置き、光学的欠陥の程度を目視で観察して、以下の基準により評価した。
○：光学的欠陥を全くまたはほとんど見つけることができない
×：光学的欠陥を容易に見つけることができる
××：光学的欠陥を極めて容易に見つけることができる【００７８】
［実施例１］
［ＰＶＡフィルムの製造］
ポリ酢酸ビニルをけん化することにより得られたＰＶＡ（平均重合度２，４００、けん化度９９．９モル％）１００質量部、グリセリン１２質量部、ラウリン酸ジエタノールアミド０．１質量部および水からなる揮発分率７０質量％の製膜原液を、Ｔ型スリットダイから吐出速度（Ｓ０）２．８ｍ／分で、回転軸が互いに平行な複数の乾燥ロールと熱処理ロールを備える製膜装置の第１乾燥ロール（周速（Ｓ１）１７ｍ／分）上に膜状に吐出し、第１乾燥ロール上で、第１乾燥ロール非接触面の全体に９０℃の熱風を５ｍ／秒の風速で吹き付けながら乾燥し、次いで第１乾燥ロールから剥離して、フィルムの任意の部分における表面と裏面とが各乾燥ロールに交互に対向するように第２乾燥ロールから熱処理ロールの直前にある最終乾燥ロールまでの間で更に乾燥した後、最終乾燥ロールから剥離した。次いで、表面温度１２０℃の熱処理ロールで熱処理を行い、両端部（耳部）をカット後、円筒状のコアに巻き取ることにより、最終的に、厚み３０．３μｍ、長さ２，０００ｍ、幅２．６ｍ、揮発分率（水分率）２質量％の長尺のＰＶＡフィルム（単層フィルム）を製造した。
当該ＰＶＡフィルムについて、上記した方法により破線スジの本数を測定したところ、高低差が５０〜６０ｎｍの凹凸が、０．３〜０．７ｍｍの周期でフィルムの流れ方向に略直線状に１０ｃｍ以上にわたり配列した破線スジが６本（フィルムの幅方向１ｍあたり２．３本）存在することが判明した。以上の結果を表１に示した。【００７９】
［偏光フィルムの製造］
得られたＰＶＡフィルムを巻き出しながら各処理を施して、厚み１２μｍの偏光フィルムを連続的に製造した。
すなわち、ＰＶＡフィルムを３０℃の水中に浸漬している間に元の長さの２．２倍まで流れ方向（ＭＤ）に一軸延伸（１段目延伸）した後、ヨウ素を０．０３質量％およびヨウ化カリウムを３質量％の濃度で含有する３０℃のヨウ素／ヨウ化カリウム水溶液中に浸漬している間に元の長さの３．３倍まで流れ方向（ＭＤ）に一軸延伸（２段目延伸）し、次いでホウ酸を３質量％およびヨウ化カリウムを３質量％の濃度で含有する３０℃のホウ酸／ヨウ化カリウム水溶液中に浸漬している間に元の長さの３．６倍まで流れ方向（ＭＤ）に一軸延伸（３段目延伸）し、次いでホウ酸を４質量％およびヨウ化カリウムを５質量％の濃度で含有する６３℃のホウ酸／ヨウ化カリウム水溶液中に浸漬している間に元の長さの６．７倍まで流れ方向（ＭＤ）に一軸延伸（４段目延伸）し、さらに、ヨウ化カリウムを３質量％の濃度で含有する３０℃のヨウ化カリウム水溶液中に浸漬した後、６０℃の乾燥機で４分間乾燥して偏光フィルムを製造した。
当該偏光フィルムについて、上記した方法により光学的欠陥を評価した。結果を表１に示した。【００８０】
［実施例２］
ポリ酢酸ビニルをけん化することにより得られたＰＶＡ（平均重合度２，４００、けん化度９９．９モル％）１００質量部、グリセリン１２質量部、ラウリン酸ジエタノールアミド０．１質量部および水からなる揮発分率６６質量％の製膜原液を、Ｔ型スリットダイから吐出速度（Ｓ０）２．８ｍ／分で、回転軸が互いに平行な複数の乾燥ロールと熱処理ロールを備える製膜装置の第１乾燥ロール（周速（Ｓ１）１７ｍ／分）上に膜状に吐出し、第１乾燥ロール上で、第１乾燥ロール非接触面の全体に９０℃の熱風を５ｍ／秒の風速で吹き付けながら乾燥し、次いで第１乾燥ロールから剥離して、フィルムの任意の部分における表面と裏面とが各乾燥ロールに交互に対向するように第２乾燥ロールから熱処理ロールの直前にある最終乾燥ロールまでの間で更に乾燥した後、最終乾燥ロールから剥離した。次いで、表面温度１１５℃の熱処理ロールで熱処理を行い、両端部（耳部）をカット後、円筒状のコアに巻き取ることにより、最終的に、厚み４０．６μｍ、長さ２，０００ｍ、幅２．６ｍ、揮発分率（水分率）２質量％の長尺のＰＶＡフィルム（単層フィルム）を製造した。
当該ＰＶＡフィルムについて、上記した方法により破線スジの本数を測定したところ、高低差が５０〜６０ｎｍの凹凸が、０．３〜０．７ｍｍの周期でフィルムの流れ方向に略直線状に１０ｃｍ以上にわたり配列した破線スジが５本（フィルムの幅方向１ｍあたり１．９本）存在することが判明した。また、得られたＰＶＡフィルムを用いて、実施例１と同様にして厚み１７μｍの偏光フィルムを製造し、上記した方法により光学的欠陥を評価した。以上の結果を表１に示した。【００８１】
［比較例１］
ポリ酢酸ビニルをけん化することにより得られたＰＶＡ（平均重合度２，４００、けん化度９９．９モル％）１００質量部、グリセリン１２質量部、ラウリン酸ジエタノールアミド０．１質量部および水からなる揮発分率６６質量％の製膜原液を、Ｔ型スリットダイから吐出速度（Ｓ０）２．４ｍ／分で、回転軸が互いに平行な複数の乾燥ロールと熱処理ロールを備える製膜装置の第１乾燥ロール（周速（Ｓ１）１８ｍ／分）上に膜状に吐出し、第１乾燥ロール上で、第１乾燥ロール非接触面の全体に９０℃の熱風を５ｍ／秒の風速で吹き付けながら乾燥し、次いで第１乾燥ロールから剥離して、フィルムの任意の部分における表面と裏面とが各乾燥ロールに交互に対向するように第２乾燥ロールから熱処理ロールの直前にある最終乾燥ロールまでの間で更に乾燥した後、最終乾燥ロールから剥離した。次いで、表面温度１１５℃の熱処理ロールで熱処理を行い、両端部（耳部）をカット後、円筒状のコアに巻き取ることにより、最終的に、厚み２９．６μｍ、長さ２，０００ｍ、幅２．６ｍ、揮発分率（水分率）２質量％の長尺のＰＶＡフィルム（単層フィルム）を製造した。
当該ＰＶＡフィルムについて、上記した方法により破線スジの本数を測定したところ、高低差が６０〜７０ｎｍの凹凸が、０．３〜０．７ｍｍの周期でフィルムの流れ方向に略直線状に１０ｃｍ以上にわたり配列した破線スジが２４本（フィルムの幅方向１ｍあたり９．２本）存在することが判明した。また、得られたＰＶＡフィルムを用いて、実施例１と同様にして厚み１２μｍの偏光フィルムを製造し、上記した方法により光学的欠陥を評価した。以上の結果を表１に示した。【００８２】
［比較例２］
ポリ酢酸ビニルをけん化することにより得られたＰＶＡ（平均重合度２，４００、けん化度９９．９モル％）１００質量部、グリセリン１２質量部、ラウリン酸ジエタノールアミド０．１質量部および水からなる揮発分率６６質量％の製膜原液を、Ｔ型スリットダイから吐出速度（Ｓ０）２．０ｍ／分で、回転軸が互いに平行な複数の乾燥ロールと熱処理ロールを備える製膜装置の第１乾燥ロール（周速（Ｓ１）１５ｍ／分）上に膜状に吐出し、第１乾燥ロール上で、第１乾燥ロール非接触面の全体に９０℃の熱風を５ｍ／秒の風速で吹き付けながら乾燥し、次いで第１乾燥ロールから剥離して、フィルムの任意の部分における表面と裏面とが各乾燥ロールに交互に対向するように第２乾燥ロールから熱処理ロールの直前にある最終乾燥ロールまでの間で更に乾燥した後、最終乾燥ロールから剥離した。次いで、表面温度１１５℃の熱処理ロールで熱処理を行い、両端部（耳部）をカット後、円筒状のコアに巻き取ることにより、最終的に、厚み３０．３μｍ、長さ２，０００ｍ、幅２．６ｍ、揮発分率（水分率）２質量％の長尺のＰＶＡフィルム（単層フィルム）を製造した。
当該ＰＶＡフィルムについて、上記した方法により破線スジの本数を測定したところ、高低差が８０〜９０ｎｍの凹凸が、０．３〜０．７ｍｍの周期でフィルムの流れ方向に略直線状に１０ｃｍ以上にわたり配列した破線スジが３７本（フィルムの幅方向１ｍあたり１４．２本）存在することが判明した。また、得られたＰＶＡフィルムを用いて、実施例１と同様にして厚み１２μｍの偏光フィルムを製造し、上記した方法により光学的欠陥を評価した。以上の結果を表１に示した。【００８３】
［参考例］
ポリ酢酸ビニルをけん化することにより得られたＰＶＡ（平均重合度２，４００、けん化度９９．９モル％）１００質量部、グリセリン１２質量部、ラウリン酸ジエタノールアミド０．１質量部および水からなる揮発分率６６質量％の製膜原液を、Ｔ型スリットダイから吐出速度（Ｓ０）２．４ｍ／分で、回転軸が互いに平行な複数の乾燥ロールと熱処理ロールを備える製膜装置の第１乾燥ロール（周速（Ｓ１）１１ｍ／分）上に膜状に吐出し、第１乾燥ロール上で、第１乾燥ロール非接触面の全体に９０℃の熱風を５ｍ／秒の風速で吹き付けながら乾燥し、次いで第１乾燥ロールから剥離して、フィルムの任意の部分における表面と裏面とが各乾燥ロールに交互に対向するように第２乾燥ロールから熱処理ロールの直前にある最終乾燥ロールまでの間で更に乾燥した後、最終乾燥ロールから剥離した。次いで、表面温度１０５℃の熱処理ロールで熱処理を行い、両端部（耳部）をカット後、円筒状のコアに巻き取ることにより、最終的に、厚み７４．５μｍ、長さ２，０００ｍ、幅２．６ｍ、揮発分率（水分率）２質量％の長尺のＰＶＡフィルム（単層フィルム）を製造した。
当該ＰＶＡフィルムについて、上記した方法により破線スジの本数を測定しようとしたが、破線スジは見つからなかった。以上の結果を表１に示した。【００８４】
【表１】
2016190235.tif 000002
【国際調査報告】
2016190235.tif 000003
2016190235.tif 000004
2016190235.tif 000005
2016190235.tif 000006